(57)【要約】      （修正有）【課題】車載電子回路のはんだ付けに用いることができる、優れた耐ヒートサイクル性や機械的強度を備えたＳｎ−Ａｇ−Ｃｕ−Ｂｉ鉛フリーはんだ合金を提供する。【解決手段】本発明に係るはんだ合金は、質量％で、Ａｇ：２．８〜４％、Ｂｉ：１．３〜６％、Ｃｕ：０．７〜１．２％、残部Ｓｎからなる。【選択図】図１
2019155466.tif 000002
【特許請求の範囲】
【請求項１】
質量％で、Ａｇ：２．８〜４％、Ｂｉ：１．３〜６％、Ｃｕ：０．７〜１．２％、残部Ｓｎからなる合金組成を有することを特徴とするはんだ合金。
【請求項２】
前記合金組成は、質量％で、Ａｇ：３．０〜３．４％、Ｂｉ：２．５〜５％、Ｃｕ：０．９〜１．１％、残部Ｓｎからなる、請求項１記載のはんだ合金。
【請求項３】
前記合金組成は、Ｓｎの一部に代えて、質量％で、Ｎｉ、ＦｅおよびＣｏからなる群から選んだ少なくとも１種を合計量で０．００５〜０．０６％含有する、請求項１〜４のいずれか１項に記載のはんだ合金。
【請求項４】
パワーモジュールに用いられることを特徴とする請求項１〜３項のいずれか１項に記載のはんだ合金。
【請求項５】
質量％で、Ａｇ：２．８〜４％、Ｂｉ：１．３〜６％、Ｃｕ：０．７〜１．２％、残部Ｓｎからなる合金組成を有することを特徴とするはんだ合金を用いたことを特徴とする車載用ハイブリッド半導体回路。
【請求項６】
前記合金組成が、Ｓｎの一部に代えて、質量％で、Ｎｉ、ＦｅおよびＣｏからなる群から選んだ少なくとも１種を合計量で０．００５〜０．０６％含有するはんだ合金からなるはんだ継手部を有することを特徴とする請求項５に記載の車載用ハイブリッド半導体回路。
【請求項７】
前記鉛フリーはんだ合金が析出物復元型固溶体組織を有する鉛フリーはんだ合金であることを特徴とする請求項６に記載の車載用ハイブリッド半導体回路。
【発明の詳細な説明】
【技術分野】
【０００１】
本発明は、温度変化の大きい過酷な条件で使用する鉛フリーはんだ、例えば自動車のエンジン近傍のように使用時と停止時に温度差が大きくなるような環境下で使用する鉛フリーはんだと、それを使用した車載電子回路に関する。
【背景技術】
【０００２】
鉛は人体に悪影響を及ぼすことから鉛入りはんだ合金の使用が規制されるようになってきており、Ｓｎ主成分の鉛フリーはんだ合金が広く使用されている。現在、テレビ、ビデオ、携帯電話、パソコン等の所謂「民生用電子機器」に多く使用されている鉛フリーはんだ合金は、Ｓｎ−３Ａｇ−０．５Ｃｕはんだ合金である。この鉛フリーはんだ合金は、はんだ付け性が従来のＰｂ−Ｓｎはんだ合金よりも多少劣るが、フラックスやはんだ付け装置の改良で問題なく使用されており、民生用電子機器の耐用年数期間中の通常の使用時に剥離するような問題は発生していない。
【０００３】
民生用電子機器では、はんだ付け部の耐久試験としてヒートサイクル試験を採用している。民生用電子機器で多く採用しているヒートサイクル試験は、３．２×１．６×０．６（ｍｍ）の大きさのチップ抵抗部品をプリント基板にはんだ付けして、はんだ付け部を−４０℃、＋８５℃の各高温度および低温度に３０分間、保持する加熱・冷却の繰り返しを５００サイクル行う。その後に、導体間の通電状態の測定を行い、通電していれば合格という程度のものである。
【０００４】
ところで自動車にもプリント基板に電子部品をはんだ付けした、つまり実装した電子回路（以下、車載電子回路という）が搭載されており、車載電子回路でもヒートサイクル試験を行っている。車載電子回路で採用されるヒートサイクル試験は、後述するが、前述の民生用電子機器でのヒートサイクル試験では考えられないほど、非常に過酷な条件での試験である。
【０００５】
従来においても、特許文献１〜３に記載のように、耐ヒートサイクル性に優れた鉛フリーはんだ合金は多数提案されていた。
しかしながら、車載電子回路のはんだ付け部に現在求められるようなヒートサイクル試験を行ったとき充分な耐ヒートサイクル性を示すものはなかった。
【特許文献１】特開平５−２２８６８５号公報
【特許文献２】特開平９−３２６５５４号公報
【特許文献３】特開２０００−３４９４３３号公報
【発明の開示】
【発明が解決しようとする課題】
【０００６】
実際、特許文献１ないし３の実施例に開示された具体的組成例について、今日求められている基準に基づいて、上述の−４０℃から＋８５℃へのヒートサイクルを５００サイクル行うヒートサイクル試験、および、−５５℃から＋１２５℃へのヒートサイクルを１５００サイクル行うヒートサイクル試験を行ったところ、いずれも満足する結果が得られなかった。
【０００７】
例えば、はんだ合金の耐ヒートサイクル性は、現在行われているバルクでの特性値試験、例えば、引張強度試験、クリープ試験、疲労試験では評価ができない。はんだ継手部の耐ヒートサイクル性を評価するには、実際に部品を実装したプリント基板のヒートサイクル試験を行うことがベストであるといわれている。特に、車載電子回路でのヒートサイクル試験は民生用電子機器でのヒートサイクル試験（−４０℃〜＋８５℃の加熱・冷却５００サイクルで通電するかどうかを測定）より厳しく、−５５℃〜＋１２５℃の加熱・冷却サイクルで、少なくとも１５００サイクル、さらに好ましくは３０００サイクルという非常に過酷なヒートサイクル試験において、所定の接合強度を有していることが求められる。しかし、従来の鉛フリーはんだ合金では、この基準を満足できるものはなかった。
【０００８】
ところで、車載電子回路は、エンジン、パワーステアリング、ブレーキ等を電気的に制御する機器に使用されており、自動車の走行にとって非常に重要な保安部品となっているため、長期間にわたって故障がなく安定した状態で稼働できるものでなければならない。特に、エンジン制御用の車載電子回路は、エンジン近傍に設置されているものもあり、使用環境としてはかなり厳しい。実際、このような車載電子回路が設置されるエンジン近傍は、エンジンの回転時には１００℃以上という高温となり、エンジンの回転を止めたときには外気温度、例えば北米やシベリヤなどの寒冷地であれば冬季に−３０℃以下という低温になる。従って、車載電子回路はエンジン運転とエンジン停止の繰り返しで−３０℃以下、＋１００℃以上というヒートサイクルに曝される。
【０００９】
車載電子回路が、そのように温度が大きく変化する環境（以下、ヒートサイクル環境という）に長期間置かれると、はんだ合金とプリント基板がそれぞれ熱膨張・収縮を起こす。しかしながらはんだ合金と樹脂製のプリント基板では熱膨張率が相違するため、両方にストレスがかかる。このとき樹脂製のプリント基板は伸縮するため問題はないが、はんだ合金は長期間の膨張・収縮により金属疲労を起こして、長期間経過後には、クラックが入って破断することがあった。
【００１０】
つまり、金属疲労は長期間のストレスで起こるため、車載電子回路では、新車の使用開始後しばらくは問題がなくても、長期間にわたり走行すると、はんだ付け部のはんだ合金が剥離してしまうことも考えられる。この原因は、はんだ付け部がヒートサイクル環境において、破断するほどでもないが接合強度が弱くなっているところに、路面から受ける大きな衝撃やエンジンから受ける連続した小さな振動により剥離してしまうことによる。
【００１１】
従って、車載電子回路に用いるはんだ合金には、ヒートサイクル環境において、優れた耐ヒートサイクル性を示すものが要求されている。車載電子回路のはんだ付けとして、民生用電子機器にすでに用いられているＳｎ−３Ａｇ−０．５Ｃｕの鉛フリーはんだ合金を用いるのが好ましい。しかし、この鉛フリーはんだ合金は過酷なヒートサイクル環境に対して充分な耐ヒートサイクル性を有していないため、自動車のように高温度と低温度との差が非常に大きい厳しいヒートサイクル環境となるところには使用できない。
【００１２】
そこで、本発明にあっては、車載電子回路用として現状からは厳しいと考えられる−５５℃〜＋１２５℃のヒートサイクルを基準にしてそれの１５００サイクルに耐えられるはんだ合金の開発を目標とした。
【００１３】
ところで、車載電子回路に使用するはんだ合金としては、当然、はんだ付け性に優れているばかりでなく、はんだ付け時に電子部品やプリント基板に熱影響を与えない温度ではんだ付けできるものでなければならない。一般に、はんだ付け温度は、はんだ合金の液相線＋１０〜３０℃といわれており、はんだ合金の液相線温度が高くなると、はんだ付け温度も高くせざるをえず、はんだ付け温度が高いと電子部品やプリント基板を熱損傷させたり、機能劣化させたりする。電子部品やプリント基板をリフローはんだ付けする場合、はんだ付け温度が２５０℃以下であれば電子部品やプリント基板を熱損傷させない。従って、２５０℃以下のはんだ付け温度が必要であるとすると、液相線温度は２４０℃以下、好ましくは２３５℃以下となる。
【００１４】
さらに車載電子回路に用いるはんだ合金としては、固相線温度が１７０℃以上であることが望ましい。その理由は、はんだ付け部が置かれた環境が高温となったときに、その高い温度とはんだ合金の固相線温度が近いほど、はんだ合金の接合強度が弱くなるからである。つまり車載電子回路が設置される箇所がエンジンルーム内であるとエンジンルーム内は１００℃に近い高温となることから、固相線温度はエンジンルームの温度よりも少なくとも７０℃以上高い１７０℃以上が好ましい。
【００１５】
ここに、本発明の目的は、車載電子回路のはんだ付けに使用でき、高い信頼性を発揮する鉛フリーはんだ合金およびそれを使用した車載電子回路を提供することである。
より具体的には、本発明は、−５５℃および＋１２５℃の各温度に３０分保持するヒートサイクル試験において、１５００サイクル経過後もはんだ継手部にクラックの貫通が見られない、優れた耐ヒートサイクル性を発揮する車載電子回路用の鉛フリーはんだ合金およびそれを使用した車載電子回路を提供することである。
【００１６】
パワーモジュールやセラミックス基板や金属基板を使用したハイブリッド半導体回路は、入力電源の電圧や電流や周波数を変換する機能が主要である。その入力電源は、高出力のリチウムイオン電池や、自動車や二輪車に使用される鉛蓄電池や、自動車や電車などのモータによる発電や送電線や、１００Ｖから２２０Ｖの家庭用電源である。これらの入力電源を変換することでモータの駆動部を稼動させたり、自動車のヘッドライトのような大電力を必要とするヘッドライトを点灯させたり、さらに、モータ制動時に電磁コイルから発生する電池を変換し、リチウム電池や鉛蓄電池に充電したりする。そのため、回路内から発する熱量が多い。また、電子回路形成上必須の抵抗やコンデンサなどのチップ部品も、３２１６サイズのような大型な部品が使用される。したがって、これらの電子回路では、プリント基板との接合部がヒートサイクルによって破壊され易い。
【００１７】
パワーモジュールは、その電子回路内にパワートランジスタを使用した回路で、電源回路などに用いられる。放熱板などが配置されることが多く、大電流が流れるので、その配線は太く、接合部の面積が広いのが特徴である。
【００１８】
ハイブリッド半導体回路は、混成集積回路とも言い、配線と抵抗やコンデンサなどを形成したセラミックス基板に半導体チップを付けたものである。このような電子回路は、一世代前の集積回路であるが、シリコンウエハを使用した集積回路は熱に弱いという欠点を有しているので、大電流が流れ、また熱に強いハイブリッド半導体回路は、車載用としてはまだ用いられている。このようなハイブリッド半導体回路では、使用されるチップ部品も大型のものが用いられる。
【００１９】
本発明は、パワーモジュールやハイブリッド半導体回路に最も適した車載電子回路用の鉛フリーはんだ合金およびそれを使用した車載用パワーモジュールやハイブリッド半導体回路を提供することである。
【課題を解決するための手段】
【００２０】
本発明者は、従来の耐ヒートサイクル性に優れているといわれている鉛フリーはんだ合金では車載電子回路用として、更なる高信頼性を満足できず、更なる改良の必要なことを知った。したがって、本発明者は、各種組成および組織のはんだ合金について、実際に、電子部品を実装したプリント基板を使い、ヒートサイクル試験後の電子部品と基板との接合強度を測定したところ、特定組成のはんだ合金、特に、析出復元型固溶体組織をもった合金が、ヒートサイクル試験による接合強度の劣化抑制に効果のあることを見出し、本発明を完成させた。
【００２１】
すなわち、本発明は、固溶元素を含有するＳｎ−Ａｇ−Ｃｕ系はんだ合金であって、且つ、室温では過飽和固溶体、もしくは、固溶元素が析出した固溶体からなる合金組織を有し、ヒートサイクル環境における高温時には、低温で析出した固溶元素がＳｎマトリックス中に再固溶する固溶体からなる合金組織を有する合金からなる鉛フリーはんだ合金である。
【００２２】
本発明によれば、ヒートサークル環境での使用中のはんだ合金の強度を著しく改善できる。
本明細書では、本発明合金の備える上述のような合金組織を、高温下および室温下の場合も含めて、また、固溶体または過飽和固溶体からなる合金組織の場合も含めて、包括的に「析出物復元型固溶体組織」と言う。
【００２３】
図１は、本発明にかかるはんだ合金の高温度、低温度環境下での温度変化に伴う組織変化の説明図である。十分な固溶限が確保できる高温状態ではＳｎマトリックス中にＢｉが固溶し固溶体を呈する。しかし、状態図上ではこれが冷却されるとＢｉの析出が起こり、更に、Ｂｉの様にＳｎ中に多く固溶する元素はその析出物は簡単に粗大化し、Ｂｉ自身はＳｎの機械的特性にほとんど寄与しないはずである。しかしながら、本発明では、有限の時間で高温低温環境を繰り返し負荷するヒートサイクル試験では、一旦、高温下でＳｎに固溶したＢｉは冷却時においても、粗大に析出することなく、過飽和固溶体、もしくは、走査型電子顕微鏡では観察できないほどの過飽和固溶体からの微細な析出物としてＳｎ中に存在することが判明した。しかし、Ｂｉの配合量が少ないと室温で過飽和固溶体もしくは、過飽和固溶体からの微細な析出物としてＢｉは存在できないため、ヒートサイクル試験でのクラック進展は抑制できず、Ｂｉが多すぎると、凝固初期のＢｉ偏析により、クラックの進展が著しく早くなる場合がある。本発明の場合、合金組成を調整することで常に室温で過飽和となる割合でＢｉが配合されているから、ヒートサイクル環境が冷却段階に入るとただちに過飽和固溶体となる。
【００２４】
−５５℃および＋１２５℃の各温度に３０分保持するヒートサイクルにおいて上述のような「析出物復元型固溶体組織」を呈するということは予想外であった。状態図においては常に平衡状態を考えているため、本発明にかかる組成を持った合金が、いずれも室温や低温環境でＢｉの粗大化が進行されることは予測できるが、上述のように加熱３０分、冷却３０分というヒートサイクルを１５００から３０００サイクル繰り返した後にも、Ｂｉの粗大化を抑制でき、更に、過飽和固溶体、もしくは、過飽和固溶体からの微細な析出物としてＢｉがＳｎ中に存在し続けること、そして、それによって、これまで考えられなかったような優れた作用効果が発揮されることは全くの予想外であった。
【００２５】
更に、凝固初期の粗大なＢｉに関しても、１２５℃、２００時間の熱処理や−５５℃〜＋１２５℃の５００サイクルで各３０分のヒートサイクル試験をすることで、室温においても過飽和固溶体、もしくは、過飽和固溶体からの微細な析出物としてＢｉをＳｎ中に分散させることができ、ヒートサイクルや高温放置などの熱負荷を付与することで、接合部の信頼性が向上することも予想外であった。
【００２６】
ここに、本発明における過飽和固溶体からのＢｉの析出と、凝固の際の偏析による粗大なＢｉの偏析とではその効果は異なり、前者ではＳｎマトリックス中に過飽和固溶体もしくは、過飽和固溶体からの微細な析出物として、均一に微細なＢｉが存在することで、機械的強度が向上するが、後者では、最終凝固部、結晶粒界、そしてデンドライトアーム間に、それぞれ、固溶元素であるＢｉが粗大に偏析するため、転移の移動を抑制して強度を改善する効果は期待できない。このような「凝固偏析型合金組織」は上述の「析出物復元型固溶体組織」とは、その生成機構、冶金学的組織、作用効果の点からも明確に区別される。
【００２７】
換言すれば、本発明にあっては、そのようなＢｉの偏析が生じないように合金を調製する必要がある。具体的には、Ｂｉ含有量を調整したり、合金調製時に当たって急冷凝固を行ったり、あるいは、はんだ付けに際しても溶融はんだの急速凝固を図ることやパワーデバイスの様に熱負荷が大きな基板実装に使用し、導通時に熱処理を行うことや熱負荷の小さい部品に関しては一旦、１２５℃で５０〜３００時間の熱処理を行い凝固偏析で発生した粗大なＢｉを過飽和固溶体や過飽和固溶体からの微細な析出物に改善するなどの手段が好ましい。さらにデンドライト結晶の成長は排除するのが好ましい。
【００２８】
更に、本発明者は、Ｓｎ−Ａｇ−Ｃｕ共晶近傍のはんだ合金ではＣｕ含有量により信頼性が変化することを突き止めた。すなわち、Ｃｕを０．７質量％以上含有する車載電子回路用のはんだ合金として信頼性が改善されることを見出すと共に、Ｂｉを含有することで、電子部品を実装した車載電子回路に求められる耐ヒートサイクル性が満足されることを確認した。
【００２９】
本明細書に言う「車載電子回路に求められる耐ヒートサイクル性」は、一般には自動車使用時に経験されるヒートサイクル環境においても長期間安定して使用できるということであるが、具体的には、はんだ継手を−５５℃および＋１２５℃の各温度に３０分保持するヒートサイクル試験を行ったとき、はんだ付け部に１５００サイクル経過後もクラックの貫通が見られない特性を言う。
【００３０】
このように、本発明にかかる析出物復元型固溶体組織によれば、固溶体が冷却されると、マトリックス中の固溶限を超過した固溶元素が過飽和固溶体による通常の固溶体では得られない程度の固溶体硬化や過飽和固溶体から微細に析出する析出強化により強度が改善される。これは、金属間化合物の析出による強度改善効果と同様であるが、金属間化合物ではヒートサイクルの進行と共に微細な針状結晶から塊状結晶の化合物となり、強度改善効果が著しく低下する。しかしながら、上記「析出物復元型固溶体組織」における過飽和固溶体や過飽和固溶体から析出したＢｉでは、固溶元素がヒートサイクル環境の高温時には再度固溶し、一方、室温や低温では、再度、Ｂｉは過飽和固溶体や過飽和固溶体から微細に析出するＢｉとしてＳｎマトリックス中に析出する。したがって、上記析出物復元型固溶体組織によれば、熱疲労の進行によらず、過飽和固溶体や過飽和固溶体から析出したＢｉによる強度改善効果が期待できる。つまり、過飽和固溶体や過飽和固溶体から析出したＢｉ組織は、ヒートサイクル環境での使用中に繰り返し復元されるため、強度改善効果が半永久的に持続するのである。したがって、ヒートサイクル環境下における接合強度劣化を抑制でき、耐ヒートサイクル性を向上させることができる。
【００３１】
Ｃｕ含有量が１．５質量％ではＢｉ含有しない場合でも車載電子回路用として満足する耐ヒートサイクル性が得られるが、液相線温度が２５０℃を超過するため、実装が困難である。本発明において、一般のプリント基板を対象としたはんだ合金ではＣｕ含有量の上限は１．２質量％までである。好ましくは１．０質量％以下である。
【００３２】
一般に、はんだ合金のマトリックス中に金属間化合物が存在すると、耐ヒートサイクル性が向上するといわれている。本発明者が、金属間化合物が存在している鉛フリーはんだ合金の耐ヒートサイクル性について鋭意研究を行った結果、金属間化合物が存在していても、その形状や大きさ、分布状況によって耐ヒートサイクル性が大きく左右されることが分かった。例えば、金属間化合物が針状結晶であると、クラックが発生した場合、この結晶があたかもコンクリート中の鉄筋の役目をしてクラックの進行を抑制する。しかしながら、その後ヒートサイクル環境での使用が続くと、この針状結晶が球状となって、しかもそれが数μｍ程度に粗大化すると、耐ヒートサイクル性に寄与しなくなる。
【００３３】
また、ヒートサイクル環境において、はんだ付け部のはんだ合金にクラックが発生すると、クラックの進行方向に存在している金属間化合物はクラックの応力により球状化するとともに粗大化することが分かった。そのため粗大化した金属間化合物は、もはやクラックの進行を抑制できなくなる。
【００３４】
ここで、Ｓｎ主成分の鉛フリーはんだ合金において、ＡｇやＣｕを含有する場合にＳｎマトリックス中に形成される金属間化合物であるＡｇ３ＳｎやＣｕ６Ｓｎ５の微細な針状結晶が粗大化して、粒状結晶になるメカニズムを簡単に説明する。
【００３５】
Ａｇ３ＳｎやＣｕ６Ｓｎ５は微細な結晶状態では、Ｓｎマトリックスとの界面面積が非常に大きく、界面エネルギーの総和が非常に高い状態となっている。一方で、自然現象では高エネルギー状態から低エネルギー状態に反応が進行するため、Ａｇ３ＳｎやＣｕ６Ｓｎ５とＳｎマトリックスとの界面面積が小さくなる。つまり金属間化合物は、微細な針状結晶から大きな球状結晶に変化することとなる。このような金属間化合物の粗大化はヒートサイクル環境における高温時に起きやすく、この変化が進行すると、もはや金属間化合物による耐ヒートサイクル性の改善効果は期待できない。ちなみに、金属間化合物の粗大化は比較的応力が負荷されにくいフィレット先端部では殆ど発生せず、応力が集中するチップ部品の底部のような接合部で顕著である。そしてクラックが発生した場合は、金属間化合物の球状化と粗大化がクラックの進行方向に沿って起こり、粗大化した金属間化合物はクラックの進行を止められなくなる。
【００３６】
一方、本発明にかかる「析出物復元型固溶体組織」においても上述のような金属間化合物が少なければ、クラックの進展を抑制することが困難なため、少なくともＡｇ３ＳｎとＣｕ６Ｓｎ５とＳｎの共晶組織の体積が４０％以上を占める必要があり、Ａｇ含有量は２．８％以上、Ｃｕ含有量は０．７％以上必要である。できれば、Ａｇ含有量は３．０％以上、Ｃｕ含有量は０．９％以上が好ましい。
【００３７】
本発明者の知見によると、本発明にかかる析出物復元型合金組織におけるＢｉの作用効果は次の通りである。
本発明にかかるＢｉを固溶した固溶体、および、Ｂｉ過飽和固溶体、さらにＢｉ微細析出物を含有する固溶体によれば、いずれの形態でも、鉛フリーはんだ合金の耐ヒートサイクル性が向上する。ここに、固溶体は、溶媒金属の結晶格子の間の安定位置に溶質原子が割り込んだり、溶媒と溶質の原子が共通の結晶格子点を相互に置換したものである。本発明鉛フリーはんだ合金ではＳｎマトリックス中にＢｉが固溶するが、溶媒原子であるＳｎと溶質原子であるＢｉは、大きさが違うため歪みを起こして硬化する。ここで、過飽和固溶体からＢｉが析出する場合を考えると、溶融はんだが完全に凝固したときには過飽和固溶体として凝固するが、その後の温度低下に伴い、固溶限を超過したＢｉが微細に析出し、そのときの析出物とＳｎマトリックス間の格子歪みにより硬化し、耐ヒートサイクル性が向上する。
【００３８】
従って、Ｓｎマトリックス中に微細な金属間化合物が存在するとともにＳｎにＢｉが固溶し、さらに、過飽和固溶体からＢｉが析出するはんだ合金は、これらの相乗作用により、さらに耐ヒートサイクル性が向上するのである。
【００３９】
しかしながら、車載電子回路が前述のようにヒートサイクル環境に曝されて、鉛フリーはんだ合金中の金属間化合物が大きく球状化することにより、金属間化合物によるクラック抑制の効果がなくなる。しかし、Ｂｉを固溶したＳｎマトリックス自体、および、過飽和固溶体から微細なＢｉを析出したＳｎマトリックスが耐ヒートサイクル性向上の効果を有していれば、クラックの進行を抑制することができる。しかしながら、微細な金属間化合物が粗大化するまでは、クラック抑制効果は十分にあり、クラック進展を抑制させる効果を持続させるためには、少なくともＡｇ３ＳｎとＣｕ６Ｓｎ５とＳｎの共晶組織の体積が４０％以上を占める必要があり、Ａｇ含有量は２．８％以上、Ｃｕ含有量は０．７％以上必要である。できれば、Ａｇ含有量は３．０％以上、Ｃｕ含有量は０．９％以上が好ましい。
【００４０】
特に、Ｂｉは１２５℃ではＳｎマトリックス中に１２質量％以上固溶するため、本発明におけるＢｉ含有量では、室温に戻ると過飽和固溶体となり、Ｂｉの微細な析出物は熱疲労とは関係なく存在し、Ａｇ３Ｓｎ、Ｃｕ６Ｓｎ５などの金属間化合物の様に、ヒートサイクルの経過と共に合金の強度改善効果が低下することはない。
【００４１】
従って、Ｓｎ主成分の鉛フリーはんだ合金ではんだ付けしたものをヒートサイクル環境に置いた場合、Ｓｎマトリックス中に金属間化合物が存在するとともに、Ｂｉが固溶していると、それらの相乗効果により、初期のうちは優れた耐ヒートサイクル性を維持することができる。そしてヒートサイクル環境に長期間置かれて金属間化合物が大きな球状となり、例え、はんだ付け部のはんだ合金にクラックが発生したとしても、Ｂｉを固溶したＳｎマトリックスがクラックの進行を抑制するため、はんだ付け部が完全に剥離するまでの寿命が延びる。
【００４２】
このようにＳｎマトリックス中にＢｉを固溶させた鉛フリーはんだ合金では、例えば−５５℃〜＋１２５℃の各温度に３０分間、１５００サイクルまたは３０００サイクル曝すという民生用電子機器では考えられない非常に過酷なヒートサイクル環境に置いても、Ｓｎマトリックス中に存在するＢｉが固溶し、また、過飽和固溶体からの微細Ｂｉの析出物により優れた耐ヒートサイクル性を維持できる。特に、Ｂｉは、はんだ付け初期には凝固偏析により一部粗大に析出することがあるが、そのような場合であってもＢｉ含有の鉛フリーはんだ合金ではんだ付けしたものをヒートサイクル環境に置くと、ヒートサイクル環境初期に粗大であったＢｉが時間の経過とともに徐々に微細になり、耐ヒートサイクル性を向上させる。しかし、好ましくは、当初よりＢｉの凝固偏析は可及的少量とする。
【００４３】
ここに、本発明は次の通りである。
（１）質量％で、Ａｇ：２．８〜４％、Ｂｉ：１．３〜６％、Ｃｕ：０．７〜１．２％、残部Ｓｎからなる合金組成を有することを特徴とするはんだ合金。
（２）合金組成は、質量％で、Ａｇ：３．０〜３．４％、Ｂｉ：２．５〜５％、Ｃｕ：０．９〜１．１％、残部Ｓｎからなる、上記（１）記載のはんだ合金。
（３）合金組成は、Ｓｎの一部に代えて、質量％で、Ｎｉ、ＦｅおよびＣｏからなる群から選んだ少なくとも１種を合計量で０．００５〜０．０６％含有する、上記（１）〜上記（４）のいずれか１項に記載のはんだ合金。
（４）パワーモジュールに用いられることを特徴とする上記（１）〜上記（）のいずれか１項に記載のはんだ合金。
（５）質量％で、Ａｇ：２．８〜４％、Ｂｉ：１．３〜６％、Ｃｕ：０．７〜１．２％、残部Ｓｎからなる合金組成を有することを特徴とするはんだ合金を用いたことを特徴とする車載用ハイブリッド半導体回路。
（６）合金組成が、Ｓｎの一部に代えて、質量％で、Ｎｉ、ＦｅおよびＣｏからなる群から選んだ少なくとも１種を合計量で０．００５〜０．０６％含有するはんだ合金からなるはんだ継手部を有することを特徴とする上記（５）に記載の車載用ハイブリッド半導体回路。
（７）鉛フリーはんだ合金が析出物復元型固溶体組織を有する鉛フリーはんだ合金であることを特徴とする上記（６）に記載の車載用ハイブリッド半導体回路。
【００４４】
ここに、本発明におけるヒートサイクル試験は、プリント基板のはんだ付けパターン（１．６×１．２（ｍｍ））に鉛フリーのソルダペーストを１５０μｍの厚さで印刷塗布し、３．２×１．６×０．６（ｍｍ）のチップ抵抗部品を載せて、ピーク温度が２４５℃のリフロー炉ではんだ付けし、その後、該チップ抵抗部品が実装されたプリント基板を−５５℃〜＋１２５℃にそれぞれ３０分ずつ保持する操作を１サイクルとして、１５００サイクル行うことである。
【００４５】
本発明において、「耐ヒートサイクル性に優れている」とは、上述のヒートサイクル試験後にプリント基板上のチップ抵抗部品に、接合強度試験機で横から水平方向に力を掛けてチップ抵抗部品を剥がし取り、そのときの強度が平均で２０Ｎ（ニュートン）以上、最小値が１５Ｎ以上であるとき、耐ヒートサイクル性に優れているとする。
【００４６】
本発明にかかるはんだ合金は、はんだ合金を溶融させてフローはんだ付けに用いても、適宜フラックスを配合しソルダペーストとしてリフローはんだ付けに用いても、さらには、はんだ鏝ではんだ付けするヤニ入りはんだや、ペレット、リボン、ボールのようなプリフォームの形態で用いてもよく、特に制限はないが、好ましくは、ソルダペーストとして用いる。
【発明の効果】
【００４７】
本発明の鉛フリーはんだ合金は、耐ヒートサイクル性に優れた組成を有しており、ヒートサイクル環境において、初期のうちは微細な針状結晶の金属間化合物の存在とＳｎマトリックス中にＢｉが固溶していることにより、そして、過飽和固溶体からのＢｉの微細析出物により、耐ヒートサイクル性を充分に発揮できるものである。
【００４８】
また本発明の鉛フリーはんだ合金は、長期間にわたりヒートサイクル環境に置かれて、微細な針状結晶の金属間化合物が粗大な球状結晶となって、金属間化合物によるクラックの進行を抑制できなくなっても、Ｂｉが固溶していることや、過飽和固溶体から析出するＢｉが分散していることでマトリックス自体が良好な耐ヒートサイクル性を有しているため、長期間にわたって安定した信頼性を発揮できるものである。
【００４９】
一方で、本発明にかかる「析出物復元型固溶体組織」においても上述のような金属間化合物が少なければ、クラックの進展を抑制することが困難なため、少なくともＡｇ３ＳｎとＣｕ６Ｓｎ５とＳｎの共晶組織の体積が４０％以上を占める必要があり、Ａｇ含有量は２．５質量％以上、Ｃｕ含有量は０．７質量％以上必要である。できれば、Ａｇ含有量は２．８質量％以上、Ｃｕ含有量は０．９質量％以上が好ましい。
【００５０】
さらにまた本発明の鉛フリーはんだ合金は、Ｓｎ−Ａｇ−Ｃｕ合金中に液相線温度を下げるＢｉが適量、即ち固相線温度を下げすぎない量だけ含有されているため、現在電子機器のはんだ付けに多用されているＳｎ−３Ａｇ−０．５Ｃｕの鉛フリーはんだ合金と同じ条件ではんだ付けができ、既存のはんだ付け装置を使用できるばかりでなく、電子部品に対する熱影響が少ないという特長を有している。
【００５１】
本発明にかかるはんだ合金およびはんだ継手は、ヒートサイクル試験を１５００サイクル行っても、信頼性を充分に発揮できるものである。
本発明の更なる態様にあっては、Ｎｉ、Ｆｅ、Ｃｏの少なくとも１種を合計で０．００５〜０．０６質量％さらに含有したことを特徴とする鉛フリーはんだ合金は、ヒートサイクル試験を１５００サイクル行っても、信頼性を充分に発揮できると同時に、はんだ鏝を使用した場合にその鏝先の寿命を向上できるのである。
【００５２】
本発明の好適範囲のはんだ合金では、ヒートサイクル試験をさらに３０００サイクル行っても、信頼性を充分に発揮できるものである。
本発明の鉛フリーはんだ合金は、使用時に熱を発するパワートランジスタやコイルが実装された電子機器のはんだ付けにも使用できることはいうまでもなく、特に、車載電子回路用に用いることでその特性がより効果的に発揮される。ここに、車載電子回路とは、いわゆる自動車電子制御装置のセントラルコンピュータに組み込まれる回路であり、エンジンの出力やブレーキなどの制御を行うための装置に搭載されおり、通常エンジン近傍に設けられる。
【図面の簡単な説明】
【００５３】
【図１】本発明において利用する「析出物復元型固溶体組織」の模式的説明図である。
【図２】実施例２の試験１で得られた試験基板の断面図である。
【図３】実施例２の試験２で得られた試験基板の断面図である。
【図４】実施例２の試験３で得られた試験基板の断面図である。
【発明を実施するための最良の形態】
【００５４】
本発明においてはんだ組成を規定した理由について説明する。
本発明を以下により詳しく説明する。本明細書において、はんだ合金組成に関する「％」は、特に指定しない限り「質量％」である。
Ｂｉの含有量の上限は６％であるが、Ｂｉをこれよりも多く含有するとはんだ付け時にＢｉの凝固偏析により生じたＳｎ−Ｂｉ共晶組織が多くなり、ヒートサイクル環境下では、ＢｉがＳｎに固溶せず、マトリックス中に晶出した過剰のＢｉが粗大化し、かえって耐ヒートサイクル性を低下させる。Ｂｉ含有量が１．３％より少ないと常温での固溶限過飽和固溶体からのＢｉ析出が殆ど期待できず、目標の耐ヒートサイクル性を満足できない。つまり、Ｂｉの固溶体と過飽和固溶体からの析出の相互作用により、耐ヒートサイクル性が大きく改善されるのである。Ｂｉ含有量は、好ましくは、２．５〜５．５％である。より好ましくは、２．５％以上、５％未満である。
【００５５】
Ａｇは、Ｓｎと金属間化合物Ａｇ３Ｓｎを形成して耐ヒートサイクル性向上に寄与する。またＡｇは、はんだ付け時にはんだ付け部に対する濡れ性を良好にするとともに、Ｓｎの液相線温度を低下させる効果がある。Ａｇの含有量が２．８％よりも少ないと、耐ヒートサイクル性が低下し、しかるに４％よりも多くなると、含有するほどの耐ヒートサイクル性や濡れ性の向上を期待できないばかりでなく、液相線温度が上昇し、はんだ付け性が低下する。更に、高価なＡｇの含有量が多くなることは経済的に好ましいものではない。Ａｇ含有量は、好ましくは、３〜３．４％である。
【００５６】
Ｃｕは、実装基板のＣｕ回路や電子部品のＣｕ電極の溶解を防止するために必要である。通常のはんだ付けでは接合部が複数回溶融し、修正工程では通常のはんだ付け温度より接合部の温度が高温となり、基板や部品のＣｕが溶解するというＣｕ食われが起こる。特に、Ｓｎ主成分の鉛フリーはんだ合金ではＣｕの溶解が速く基板や部品のＣｕが浸食される。
【００５７】
本発明ではＣｕを含有させることでそのようなＣｕ食われを防止する。
一方、半導体素子やセラミック基板のＮｉめっきにおいて、めっき厚が薄い場合はＳｎ主成分の鉛フリーはんだ合金を使って、はんだ付けを行うとＮｉの溶解が激しくＮｉめっき下地のメタルが露出し、Ｎｉめっきのバリア層としての機能が失われる。
【００５８】
特に、車載電子回路では安全上重要な実装基板や電子部品が多く、はんだ付け時に断線や電子部品の機能低下は完全に防ぐ必要があり、被はんだ付け部のＣｕの溶解を防ぐことは重要である。Ｃｕ食われを防ぐためにはＣｕは少なくとも０．７％以上含有する必要である。しかしながらＣｕを１．２％超含有すると液相線温度が２４０℃を超えるため、はんだ付け温度を高くしなければならなくなり、電子部品やプリント基板をかえって熱損傷させてしまう。更に、Ｃｕ含有量はヒートサイクル環境における強度劣化を抑制する効果もあり、特に、Ｂｉ含有量が５％より少ない場合はＣｕの含有量が０．７％未満では信頼性が車載電子回路の基準まで達しない。好ましいＣｕ含有量は、０．９〜１．０％である。
【００５９】
本発明では、耐ヒートサイクル性をさらに向上させるとともに、はんだ合金自体の機械的強度、Ｃｕ食われの抑制などの特性を向上させる目的で、Ｎｉ、Ｆｅ、およびＣｏからなる群から選んだ１種以上を合計で０．００５〜０．０６質量％含有することもできる。これらの含有物は合計で０．００５％よりも少ないと上記特性向上効果は現れず、しかるに、合計で０．０６質量％よりも多くなると液相線温度が２４０℃を越えてしまう。
【００６０】
本発明にかかる合金組成では、例えば１００℃以上の高温時にはＢｉ含有固溶体、必要により一部金属間化合物が分散しているＢｉ含有固溶体として所用の強度を発揮し、一方、例えば２５℃以下という低温ではＢｉ過飽和固溶体により、またはＢｉの析出強化により所用の強度を発揮する。このような機能を備えたはんだ継手はこれまで見られなかった。
【００６１】
したがって、本発明は、そのようなはんだ継手部を備えた車載電子回路、特に、ハイブリッド半導体回路である。また、本発明は、はんだ継手部の優れた耐熱性を考慮すれば、パワーモジュールに使用することもできる。
【実施例１】
【００６２】
本例では表１に示す各組成のはんだ合金を調製し、後述する要領でその特性を評価した。
本発明における実施例と比較例の特性評価の結果を表１〜３にまとめて示す。
【００６３】
【表１】
2019155466.tif 000003
【００６４】
【表２】
2019155466.tif 000004
【００６５】
【表３】
2019155466.tif 000005
【００６６】
表１における融点測定、ヒートサイクル試験、Ｃｕ食われ試験は下記の通りに行った。
ヒートサイクル試験（＊１）：
表１に示すはんだ合金から平均粒径  ３０μｍ  のはんだ粉末を調製し、下記組成のフラックスと配合・混合することでソルダペーストとした。
【００６７】
はんだ粉末  ：  ８９質量％
フラックス  ：  １１質量％
フラックス組成：
重合ロジン                                    ５５質量％
水素添加ヒマシ油                                ７質量％
ジフェニルグアニジン  ＨＢｒ                    １質量％
ジエチレングリコールモノヘキシルエーテル      ３７質量％
サイズが、１５００ｍｍ×１４００ｍｍ、厚さが１．６ｍｍの６層ＦＲ−４のガラスエポキシ基板内のはんだ付けパターン（１．６×１．２（ｍｍ））に大きさが３．２×１．６×０．６（ｍｍ）のチップ抵抗部品をはんだ付けした。はんだ付けは、１５０μｍ厚のメタルマスクを用いて、ソルダペーストを電極部分に印刷後、ピーク温度が２４５℃に設定したリフロー炉で加熱した。その後、該チップ抵抗部品が実装されたプリント基板を、−５５℃と＋１２５℃にそれぞれ３０分ずつ保持する条件に設定したヒートサイクル槽に投入し、１５００サイクルと３０００サイクル繰り返すヒートサイクル環境に曝した実装基板を試験試料とした。該試験試料のチップ抵抗部品に対して、シェア強度試験装置でせん断速度５ｍｍ／ｍｉｎでてチップ抵抗部品を剥がし取り、そのときの剥離強度（Ｎ：ニュートン）を測定した。試験試料数は各１５〜２０個行った。結果を表１〜３に示す。表１〜３の結果は、１５〜２０個の平均値を以下のように評価した。１５００サイクルでは接合強度の平均値が３０Ｎ以上の場合に「〇」とし、３０Ｎ未満の場合に「×」とした。３０００サイクルでは２０Ｎ以上の場合に「〇」とし、２０Ｎ未満の場合に「×」とした。
【００６８】
ヒートサイクル試験では主にクラックの発生により接合強度は低下するが、クラックの進行が激しいほど接合強度は低くなる。このヒートサイクル試験ではクラックが完全に貫通すると、その強度は１０Ｎ以下となる。１５００サイクルのヒートサイクル試験では、平均で３０Ｎ以上、且つ最小値が２０Ｎ以上の接合強度があれば、クラックが完全に接合部を貫通しておらず、信頼性の面では充分である。そしてさらに厳しい条件である３０００サイクルにおいても平均で３０Ｎ以上、且つ最小値が２０Ｎ以上の接合強度があれば、さらに長期間信頼性を約束できるものとなる。
Ｃｕ食われ試験（※２）
容量１５Ｋｇの小型噴流はんだ槽中に各合金を投入し、２６０℃の溶融状態にする。そして噴流はんだ槽の噴流口からの噴流高さが５ｍｍになるように調整する。
【００６９】
本試験で使用する試験試料は、銅配線の厚さが３５μｍのＦＲ−４ガラスエポキシ基板を適宜な大きさに裁断したものである。
試験方法は、試験試料の銅配線面にプリフラックスを塗布し、約６０秒間予備加熱して基板温度を約１２０℃にする。その後、該試験試料を噴流はんだ槽の噴流口から２ｍｍ上部に置いて、噴流している溶融はんだ中に３秒間浸漬する。この工程を繰り返し行い、試験試料の銅配線のサイズが半減するまでの浸漬回数を測定する。車載電子回路の信頼性を考慮すると、浸漬回数が４回以上でも半減しないものでなければならない。浸漬回数が４回で半減しないものを「なし」、３回以下で半減したものを「あり」とした。
【００７０】
表１〜３に示す結果からも分かるように、本発明の鉛フリーはんだ合金は、耐ヒートサイクル性に優れているばかりでなく、Ｃｕ食われも起こらない。
さらに本発明の鉛フリーはんだ合金は、固相線温度が１８０℃以上であるため、本発明の鉛フリーはんだ合金ではんだ付けした車載電子回路を自動車のボンネット近傍に設置して高温状態に置いても容易に剥離しない。さらに液相線温度が２３０℃以下であるため、はんだ付け時に電子部品やプリント基板を熱損傷することもない。
【図１】
2019155466.tif 000006
【図２】
2019155466.tif 000007
【図３】
2019155466.tif 000008
【図４】
2019155466.tif 000009